(57)【要約】【課題】  電子写真感光体に傷を付かせることなくバンディングを防止した電子写真 感光体ユニット、更にこの電子写真感光体ユニットに用いられえる電子写真感光体、及び、この電子写真感光体ユニットを備えたプロセスカートリッジ及び電子写真装置 を提供する。【解決手段】  感光体ギアのモジュールが０．５５以上０．６５以下であって、該電 子写真感光体が外径１５ｍｍ以上４０ｍｍ以下の円筒状であり、且つ該電子写真感光 体表面の２３℃、５５％ＲＨでの表面皮膜物性試験におけるヤング率Ｅが４．５ＧＰａ以上６．５ＧＰａ以下であることを特徴とする電子写真感光体ユニット、この電子 写真感光体ユニットに用いられる電子写真感光体、及び、この電子写真感光体ユニッ トを有するプロセスカートリッジ、電子写真装置。【選択図】  なし【特許請求の範囲】
【請求項１】
支持体上に少なくとも感光層を有する電子写真感光体と、該電子写真感光体の長手方向一端に設けられたフランジが回転の駆動を伝達して現像剤担持体を回転させるためのギアとを有する電子写真感光体ユニットにおいて、該ギアのモジュールが０．５５以上０．６５以下であって、該電子写真感光体が外径１５ｍｍ以上４０ｍｍ以下の円筒状であり、且つ該電子写真感光体表面の２３℃、５５％ＲＨでの表面皮膜物性試験におけるヤング率Ｅが４．５ＧＰａ以上６．５ＧＰａ以下であることを特徴とする電子写真感光体ユニット。
【請求項２】
前記ギアのモジュールが、０．５６以上０．６３以下であることを特徴とする請求項１に記載の電子写真感光体ユニット。
【請求項３】
前記電子写真感光体が外径１５ｍｍ以上２８ｍｍ以下の円筒状であることを特徴とする請求項１または２に記載の電子写真感光体ユニット。
【請求項４】
前記電子写真感光体表面の２３℃、５５％ＲＨでの表面皮膜物性試験におけるヤング率Ｅが４．７ＧＰａ以上５．９ＧＰａ以下であることを特徴とする請求項１〜３のいずれかに記載の電子写真感光体ユニット。
【請求項５】
前記電子写真感光体の表面層が、潤滑剤を含有することを特徴とする請求項１〜４のいずれかに記載の電子写真感光体ユニット。
【請求項６】
前記潤滑剤の少なくとも１種が、フッ素原子含有樹脂粒子、シリコーン樹脂粒子、ポリオレフィン粒子、シリカ粒子、またはアルミナ粒子であることを特徴とする請求項５に記載の電子写真感光体ユニット。
【請求項７】
請求項１〜６のいずれかに記載の電子写真感光体ユニットに用いられる電子写真感光体。
【請求項８】
請求項１〜６のいずれかに記載の電子写真感光体ユニットと、帯電手段、現像手段、及びクリーニング手段からなる群より選ばれた少なくとも１つの手段とを一体に支持し、電子写真装置本体に着脱自在であることを特徴とするプロセスカートリッジ。
【請求項９】
請求項１〜６のいずれかに記載の電子写真感光体ユニット、帯電手段、露光手段、現像手段、及び転写手段を有することを特徴とする電子写真装置。
【発明の詳細な説明】
【技術分野】
【０００１】
本発明は、電子写真感光体ユニット、電子写真感光体、プロセスカートリッジ及び電子写真装置に関し、詳しくは、支持体上に少なくとも感光層を有する電子写真感光体と、該電子写真感光体の長手方向一端に設けられたフランジが回転の駆動を伝達して現像剤担持体を回転させるためのギアとを有する電子写真感光体ユニット、この電子写真感光体ユニットに用いられる電子写真感光体、この電子写真感光体ユニットを備えたプロセスカートリッジ及び電子写真装置に関する。
【背景技術】
【０００２】
電子写真装置は通常、少なくとも電子写真感光体、帯電手段、露光手段、現像手段、及び転写手段を有しており、帯電手段によって一様に帯電させた円筒状の電子写真感光体（以下、感光ドラムとも称する。）に露光手段によって画像情報に応じた露光を行なって潜像を形成した後、その潜像を現像手段によってトナーを用いて現像してトナー像を形成し、この後、感光ドラムに形成したトナー像を転写手段によって記録媒体に転写して画像形成を行なう構成となっている。電子写真装置は上記の構成以外に必要に応じてクリーニング手段、除電手段等を有しても良い。
【０００３】
上述した電子写真装置において、感光ドラムが回転駆動することで画像形成が行われる。このとき、感光ドラムの回転駆動は電子写真装置本体側の駆動ギアによって行なわれる。一方、円筒状の現像剤担持体（以下、現像ローラと称する。）は、現像剤担持体の長手方向一端に設けられたフランジを有するギア（以下、現像ローラギアと称する。）が感光ドラムの長手方向一端に設けられたフランジを有するギア（以下、感光ドラムギアと称する。）によって回転駆動されることが多い（例えば、特許文献１及び２参照。）。このときの上記駆動ギア、感光ドラムギア、及び現像ローラギアの位置関係を示す概略構成図を図１に示す。
【特許文献１】特開平１０−１０５０２０号公報
【特許文献２】特開平５−１０７８２２号公報
【発明の開示】
【発明が解決しようとする課題】
【０００４】
しかしながら、上述の電子写真装置においては、現像ローラギアと感光ドラムギアとが噛み合う時に、ギアピッチに対応した感光ドラムの回転駆動のトルクの変化に応じてわずかながら回転むらが生じてしまうことがある。このため、より高品質な画像（特にハーフトーン画像）を出力した時に、感光ドラムギアのギアピッチに対応するバンディングと称する画像不良が発生する。本発明におけるバンディングとは、画像上に現れる転写材送り方向の周期的な濃淡むらのことである。このとき、現像ローラギア及び感光ドラムギアの歯面の加工精度を向上させる等により、感光ドラムの回転を円滑に行ない、回転むらによる画像不良を防止するようにしている。具体的には、感光ドラムギアのモジュールを小さくしてギアピッチを狭くすることが考えられる。本発明におけるモジュールとは、ギアの基準ピッチ円の直径ｄ（ｍｍ）を歯数ｚで割った値（ｄ／ｚ）のことであり、具体的にモジュールを小さくするということは、例えば基準ピッチ円の直径ｄを変えない場合は、歯数ｚを多くすればよい。つまり、感光ドラムギアの場合、一般にその基準ピッチ円が感光ドラムの外径とほぼ同径に形成されているため、歯数を多くすることになる。このようにすることで、ハーフトーン画像を出力した時にギアピッチごとに発生するバンディングの間隔は、感光ドラムギアのギアピッチが狭くなるのに伴って小さくなるので、その分、人間の視覚には目立たなくなる。
【０００５】
一方、感光ドラムの回転ムラは、バンディングを発生するという反面、感光ドラムに当接する部材（例えば、クリーニングブレードや紙など）から受ける感光ドラムの回転駆動と逆方向のトルクによる感光ドラムへの負荷を軽減する効果（以下、トルク緩和と称する）があった。しかしながら、上述のように感光ドラムギアのギアピッチを狭くするほど、回転むらとして現れていたトルク緩和が起き難くなるため、感光ドラムへの負荷が大きくなり、それにより感光ドラムに傷が付いてしまうことがある。また、感光ドラムの外径は、電子写真装置本体の小型化のために、４０ｍｍ以下であることが好ましいが、感光ドラムの傷は、画像上、感光ドラムの回転に応じて周期的に現れるので、感光ドラムの外径が小さい（具体的には、感光ドラムの外径が４０ｍｍ以下）ほど画像不良がより顕著になりやすい。
【０００６】
本発明の目的は、電子写真感光体（感光ドラム）の外径を小さくしつつも、電子写真感光体に傷を付かせることなく、さらにバンディングを防止した電子写真感光体ユニット、更にこの電子写真感光体ユニットに用いられる電子写真感光体、及び、この電子写真感光体ユニットを備えたプロセスカートリッジ及び電子写真装置を提供することにある。
【課題を解決するための手段】
【０００７】
本発明者らは、上記課題を解決するために鋭意検討した結果、本発明に至った。
【０００８】
すなわち、本発明は、支持体上に少なくとも感光層を有する電子写真感光体と、該電子写真感光体の長手方向一端に設けられたフランジが回転の駆動を伝達して現像剤担持体を回転させるためのギアとを有する電子写真感光体ユニットにおいて、該ギアのモジュールが０．５５以上０．６５以下であって、該電子写真感光体が外径１５ｍｍ以上４０ｍｍ以下の円筒状であり、且つ該電子写真感光体表面の２３℃、５５％ＲＨでの表面皮膜物性試験におけるヤング率Ｅが４．５ＧＰａ以上６．５ＧＰａ以下であることを特徴とする電子写真感光体ユニットである。
【０００９】
また、本発明は、上記電子写真感光体ユニットに用いられる電子写真感光体、及び、上記電子写真感光体ユニットを有するプロセスカートリッジ及び電子写真装置である。
【発明の効果】
【００１０】
本発明によれば、電子写真感光体（感光ドラム）の外径を小さくしつつも、電子写真感光体に傷を付かせることなくバンディングを防止した電子写真感光体ユニット、更にこの電子写真感光体ユニットに用いられる電子写真感光体、及び、この電子写真感光体ユニットを備えたプロセスカートリッジ及び電子写真装置を提供することが可能になった。
【発明を実施するための最良の形態】
【００１１】
本発明における電子写真感光体ユニットとは、支持体上に少なくとも感光層を有する電子写真感光体（感光ドラム）と、該電子写真感光体の長手方向一端に設けられたフランジが回転の駆動を伝達して現像剤担持体を回転させるためのギアとを有するユニットを示す。以下に、上記電子写真感光体ユニットについて説明する。
【００１２】
本発明における感光ドラムギアには、例えば、ポリアセタール、ポリブチレンテレフタレート（ＰＢＴ）、ポリアミド（ＰＡ）、更には、ポリアセタールやフッ素原子を含有させて摺動性を良くしたポリカーボネート（ＰＣ）などが用いられる。また、該感光ドラムギアのモジュールは、０．５５以上０．６５以下であって、好ましくは０．５６以上０．６３以下である。感光ドラムギアのモジュールが０．５５未満であると、上述のとおり、ギアピッチが狭くなることによるトルク緩和不足により、耐久により感光ドラムに傷が付き易くなる。また、感光ドラムギアのモジュールが０．６５を越えると、バンディングが生じ易くなる。
【００１３】
なお、本願発明に規定する感光ドラムギアのモジュールは、該ギアの歯数及び／または該ギアの基準ピッチ円の直径を変化させることによって、適宜増加ないし減少させることが可能である。
【００１４】
一方、本発明の電子写真感光体（感光ドラム）の外径は、本体小型化のために４０ｍｍ以下が用いられることが一般的である。本体小型化のために、更に好ましくは２８ｍｍ以下が用いられる。但し、１５ｍｍ未満だと、電子写真感光体まわりに配接される部材の配接スペースが取れなくなるため、１５ｍｍ以上で用いられることが一般的である。すなわち、本体小型化と感光ドラムまわりの配接スペースの観点から、電子写真感光体（感光ドラム）の外径は１５ｍｍ以上４０ｍｍ以下が好ましく、より好ましくは１５ｍｍ以上２８ｍｍ以下であって、更に好ましくは１６ｍｍ以上２４ｍｍ以下である。
【００１５】
また、本発明の電子写真感光体（感光ドラム）表面の２３℃、５５％ＲＨでの表面皮膜物性試験におけるヤング率Ｅは、４．５ＧＰａ以上６．５ＧＰａ以下であって、好ましくは４．７ＧＰａ以上６．４ＧＰａ以下、より好ましくは４．７ＧＰａ以上５．９ＧＰａ以下である。電子写真感光体表面の２３℃、５５％ＲＨでの表面皮膜物性試験におけるヤング率Ｅが４．５ＧＰａ未満の電子写真感光体を用いた場合、電子写真感光体表面の弾性によるトルク緩和が大きすぎるために生じる変形による傷が付き易くなる。また、電子写真感光体表面の２３℃、５５％ＲＨでの表面皮膜物性試験におけるヤング率Ｅが６．５ＧＰａを越える電子写真感光体を用いた場合、電子写真感光体表面の弾性によるトルク緩和が不足し、結果としてドラムギアが欠ける、バンディングが生じ易いといった現象が生じ易くなる。なお、本発明におけるヤング率Ｅとは、表面皮膜物性試験によって求められる見かけ上のヤング率であり、実際のヤング率Ｅ’とは、Ｅ＝Ｅ’／（１−ｖ２）という関係式が成り立つ。このときｖはポアソン比を示すが、ｖは限りなく０に近いことから、本発明におけるヤング率Ｅは実際のヤング率Ｅ’に近似されるものである。
【００１６】
なお、電子写真感光体表面のヤング率Ｅを４．５ＧＰａ以上６．５ＧＰａ以下にするためには、電子写真感光体に用いる材料の種類、その材料の配合比、及び電子写真感光体の感光層などの各層を形成するときの塗布方法などを適宜調整することで達成することが可能である。
【００１７】
本発明における電子写真感光体表面の表面皮膜物性試験におけるヤング率Ｅの測定は、薄膜、硬化皮膜、有機皮膜等の硬度の解析が可能なドイツ・フィッシャー社製硬度計フィッシャースコープＨ１００による表面皮膜物性試験を用いて行う（図２参照）。測定環境は常温常湿（２３℃、５５％ＲＨ）である。
【００１８】
表面皮膜物性試験におけるヤング率Ｅの測定においては、形状が四角錐で対面角度が１３６°に規定されているダイヤモンド圧子１１を使用し、感光ドラム９の表面に設定荷重を段階的にかけて特定の深さまで皮膜に押し込んだ後、逆に引き抜いていったときの荷重をかけた状態での押し込み深さを電気的に検出して読み取る。
【００１９】
上記硬度計を用いて表面皮膜物性試験を行った結果の一例を示すグラフを図３に示す。
【００２０】
点Ａが測定開始点である。Ａ→Ｂが圧子の押し込みに対応する曲線である。点Ｂは最大設定押し込み深さに到達したときの点であり、点Ｂでの荷重を、そのとき生じた圧痕の表面積で除した値がユニバーサル硬さ値ＨＵである。Ｂ→Ｃの曲線が、圧子を押し込んだ後の「戻り」に対応する曲線である。即ち、この曲線は測定サンプルの弾性分に対応する。曲線ＢＣにおいて、最大荷重の９５％、６０％に対応する２点を通る直線を引くと、経験的にその傾きがヤング率Ｅとなる。
【００２１】
以下、図４を参照して本発明の実施の形態を説明する。
【００２２】
本発明に用いられる電子写真装置（例えば、レーザービームプリンタなど）は、図４に示すように、まず、帯電手段１６により感光ドラム１４を均一に帯電させる。帯電手段１６としては、コロナ放電による非接触帯電手段や導電性弾性ローラ等による接触帯電手段が用いられる。このうち、コロナ放電による非接触帯電手段では、オゾンやＮＯｘ等のコロナ生成物発生の問題、更には、電子写真感光体に向かう電流が全体の５〜３０％にすぎず帯電手段としては効率が悪いなどのため、ローラ帯電による接触帯電手段（例えば、特許文献１及び２参照。）が一般的である。レーザー装置などの光学系（不図示）から画像情報に基づいた像露光光１７を感光ドラム１４へ照射して該感光ドラム１４に潜像を形成し、この潜像をトナー現像してトナー像を形成する。そして前記トナー像の形成と同期して、紙等の転写材２０を収容した給紙カセット（不図示）から一枚ずつ分離給送すると共に、搬送手段（不図示）で搬送し、且つ前記感光ドラムに形成したトナー像を転写手段としての転写ローラ１９に電圧印加することによって転写材２０に転写し、その転写材２０を搬送手段によって定着手段２１へと搬送する。この定着手段２１は通過する転写材２０に熱及び圧力を印加して転写トナー像を定着する。そしてこの転写材２０を排出する構成となっている。また、必要に応じてクリーニング手段２２や除電手段（不図示）による前露光光２３を用いても良い。転写後の感光ドラム１４上の残留トナーをクリーニングするためのクリーニング手段２２としては、ファーブラシ、磁気ブラシまたはブレードなどを用いたものが代表的であるが、クリーニングの精度、装置構成などの点から一般にはブレードクリーニングが選択される。また、感光ドラムへのブレードの当接方法としては順方向のものとカウンター方向のものとがあるが、クリーニングの精度から、後者のカウンター方式のブレード当接法がより好ましい。
【００２３】
感光ドラム１４の長手方向一端にはギアを有するフランジ（不図示）が固着している。該感光ドラムギアが回転の駆動を伝達して現像剤担持体を回転させる。該感光ドラムギアの歯幅は、歯面強度およびコストの観点から３．０ｍｍ以上１０．０ｍｍ以下が好ましく、より好ましくは６．０ｍｍ以上９．０ｍｍ以下である。
【００２４】
該感光ドラムギア、あるいは、感光ドラム１４の長手方向他端に結合されているフランジには、感光ドラム１４をアースするための電極が結合されている（不図示）。
【００２５】
本発明に用いられる感光ドラムは、支持体上に少なくとも感光層を有する電子写真感光体であり、支持体の形状は円筒状である。
【００２６】
本発明の電子写真感光体の支持体としては導電性を有していればよく、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチックなどを用いることもできる。
【００２７】
更に、支持体上にはレーザー光などの散乱による干渉縞の防止や支持体の傷の被覆を目的とした導電層を設けてもよい。導電層は、カーボンブラック、金属粒子などの導電性粒子を結着樹脂に分散させて形成することができる。導電層の膜厚は、５．０μｍ以上４０．０μｍ以下であることが好ましく、より好ましくは１０．０μｍ以上３０．０μｍ以下である。
【００２８】
また、支持体と感光層との間、または、導電層と感光層との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、カゼイン、ポリビニルアルコール、エチルセルロース、エチレン−アクリル酸コポリマー、ポリアミド、変性ポリアミド、ポリウレタン、ゼラチン、酸化アルミニウムなどの材料を用いて形成することができる。中間層の膜厚は５．０μｍ以下であることが好ましく、より好ましくは０．１μｍ以上３．０μｍ以下である。
【００２９】
本発明の感光層は、単層構造または積層構造のいずれでも構わないが、感度や残留電荷などから積層構造であることが好ましい。単層構造の場合、光キャリアの生成及び移動は同一層中で行われる。積層構造の場合、光キャリアを生成する電荷発生層と、光キャリアが移動する電荷輸送層とが積層される。表面層を形成するのは電荷発生層または、電荷輸送層どちらの場合でもよい。単層感光層は５．０μｍ以上１００．０μｍ以下の厚さが好ましく、より好ましくは１０．０μｍ以上６０．０μｍ以下である。電荷発生物質や電荷輸送物質はそれぞれ単層の感光層を構成する材料全体に対して２０質量％以上８０質量％以下含有することが好ましく、より好ましくは３０質量％以上７０質量％以下である。積層電子写真感光体においては、電荷発生層の膜厚は０．００１μｍ以上６．０μｍ以下であることが好ましく、より好ましくは０．０１μｍ以上２．０μｍ以下である。電荷発生物質の含有量は電荷発生層を構成する材料全体に対して１０質量％以上１００質量％以下であることが好ましく、より好ましくは４０質量％以上１００質量％以下である。電荷輸送層の膜厚は５．０μｍ以上１００．０μｍ以下であることが好ましく、より好ましくは１０．０μｍ以上６０．０μｍ以下である。電荷輸送物質の含有量は電荷輸送層を構成する材料全体に対して２０質量％以上８０質量％以下であることが好ましく、より好ましくは３０質量％以上７０質量％以下である。
【００３０】
本発明の電子写真感光体に用いられる電荷発生物質としては、例えば、モノアゾ、ジスアゾ、トリスアゾなどのアゾ顔料、金属フタロシアニン、非金属フタロシアニンなどのフタロシアニン顔料、インジゴ、チオインジゴなどのインジゴ顔料、ペリレン酸無水物、ペリレン酸イミドなどのペリレン顔料、アンスラキノン、ピレンキノンなどの多環キノン顔料、スクワリリウム色素、ピリリウム塩およびチアピリリウム塩、トリフェニルメタン色素、セレン、セレン−テルル、アモルファスシリコンなどの無機物質、キナクリドン顔料、アズレニウム塩顔料、シアニン染料、キサンテン色素、キノンイミン色素、スチリル色素、硫化カドミウム、酸化亜鉛などが挙げられる。これらの中でも、電荷の発生効率や電荷の注入性の点で、アゾ顔料およびフタロシアニン顔料が好ましく、特には金属フタロシアニン顔料が好ましい。また、これら電荷発生物質は１種のみ用いてもよく、２種以上用いてもよい。
【００３１】
電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。これらは単独、混合または共重合体として１種または２種以上用いることができる。
【００３２】
電荷発生層用塗布液に用いる溶剤は、使用する結着樹脂や電荷発生物質の溶解性や分散安定性から選択されるが、有機溶剤としては、例えば、アルコール、スルホキシド、ケトン、エーテル、エステル、脂肪族ハロゲン化炭化水素、芳香族化合物などが挙げられる。
【００３３】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、アトライター、ロールミルなどを用いた方法が挙げられる。
【００３４】
電荷発生層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。
【００３５】
また、電荷発生層には、種々の増感剤、酸化防止剤、紫外線吸収剤、可塑剤などを必要に応じて添加することもできる。
【００３６】
本発明の電子写真感光体に用いられる電荷輸送物質としては、例えば、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。
【００３７】
電荷輸送層に用いる結着樹脂としては、例えば、アクリル樹脂、スチレン樹脂、ポリエステル樹脂、ポリカーボネート樹脂、ポリアリレート樹脂、ポリスルホン樹脂、ポリフェニレンオキシド樹脂、エポキシ樹脂、ポリウレタン樹脂、アルキド樹脂、不飽和樹脂などが挙げられる。特には、ポリメチルメタクリレート、ポリスチレン、スチレン−アクリロニトリル共重合体、ポリカーボネート樹脂、ポリアリレート樹脂、ジアリルフタレート樹脂が好ましい。
【００３８】
この電荷輸送層は、電荷輸送物質と結着樹脂を溶剤に溶解して得られる電荷輸送層用塗布液を塗布し、乾燥することによって形成することができる。
【００３９】
電荷輸送層用塗布液に用いる溶剤としては、例えば、アセトン、メチルエチルケトンなどのケトン、酢酸メチル、酢酸エチルなどのエステル、トルエン、キシレンなどの芳香族炭化水素、クロロベンゼン、クロロホルム、四塩化炭素などのハロゲン原子で置換された炭化水素などが用いられる。
【００４０】
電荷輸送層用塗布液を塗布する際には、例えば、浸漬コーティング法、スプレーコーティング法、スピンナーコーティング法、ローラーコーティング法、マイヤーバーコーティング法、ブレードコーティング法などの塗布方法を用いることができる。塗布後に乾燥させる際、乾燥温度は１０℃以上２００℃以下の範囲が好ましく、特には２０℃以上１５０℃以下の範囲がより好ましい。また、乾燥時間は５分以上５時間以下の範囲が好ましく、特には１０分以上２時間以下の範囲が好ましい。乾燥は、送風乾燥であっても静止乾燥であってもよい。
【００４１】
また、電荷輸送層には、酸化防止剤、紫外線吸収剤、可塑剤などを必要に応じて添加することもできる。
【００４２】
本発明の電子写真感光体は、更に感光層上に保護層を設けてもよい。
【００４３】
保護層としては、結着樹脂を含有し、かつ、少なくとも導電性粒子または電荷輸送物質のどちらか一方を含有するものが用いられる。
【００４４】
保護層に用いられる電荷輸送物質としては、例えば、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。
【００４５】
保護層に用いられる導電性粒子としては、例えば、金属、金属酸化物及びカーボンブラックなどが挙げられる。金属としては、例えば、アルミニウム、亜鉛、銅、クロム、ニッケル、銀及びステンレスなど、またはこれらの金属をプラスチック粒子の表面に蒸着したものなどが挙げられる。金属酸化物としては、例えば、酸化亜鉛、酸化チタン、酸化スズ、酸化アンチモン、酸化インジウム、酸化ビスマス、スズをドープした酸化インジウム、アンチモンやタンタルをドープした酸化スズ及びアンチモンをドープした酸化ジルコニウムなどが挙げられる。これらは単独で用いることも、２種以上を組み合わせて用いることもできる。２種以上を組み合わせて用いる場合は、単に混合しても、固溶体や融着の形にしてもよい。
【００４６】
また、上述した導電性粒子の中でも透明性の点で金属酸化物粒子を用いることが特に好ましい。
【００４７】
導電性粒子の平均粒径は、保護層の透明性の点で０．３μｍ以下であることが好ましく、より好ましくは０．１μｍ以下である。
【００４８】
保護層を形成するのに用いられる結着樹脂としては、フェノール樹脂、アクリル樹脂、スチレン系樹脂、ポリエステル樹脂、ポリカーボネート樹脂、ポリアリレート樹脂、ポリスルホン樹脂、ポリフェニレンオキシド樹脂、エポキシ樹脂、ポリウレタン樹脂、アルキド樹脂、シロキサン樹脂、及び不飽和樹脂などから選ばれる樹脂や硬化性樹脂が好ましく、より好ましくはフェノール樹脂、アクリル樹脂、エポキシ樹脂、ポリウレタン樹脂及びシロキサン樹脂である。更に好ましくは、保護層の抵抗の環境変動が小さい点からフェノール樹脂を用いることである。最も好ましくは、表面硬度が硬く、耐磨耗性に優れ、粒子の分散性、分散後の安定性にも優れるという点から熱硬化型レゾール型フェノール樹脂を用いることである。
【００４９】
保護層の膜厚は、０．５〜７．０μｍ、より好ましくは、０．５〜５．５μｍである。
【００５０】
本発明において電子写真感光体の表面層である感光層あるいは保護層には、トルクを緩和させて傷の発生を抑制する為に潤滑剤を含有することが好ましい。潤滑剤として、例えば、フッ素原子含有樹脂粒子、シリコーン樹脂粒子、ポリオレフィン粒子、シリカ粒子、アルミナ粒子、フッ素原子含有化合物、脂肪酸エステル、及び、ワックス類などが挙げられる。そのなかでも、電子写真感光体の表面層が含有する潤滑剤の少なくとも１種が、フッ素原子含有樹脂粒子、シリコーン樹脂粒子、ポリオレフィン粒子、シリカ粒子、またはアルミナ粒子であることが好ましい。
【００５１】
フッ素原子含有樹脂粒子としては、四フッ化エチレン樹脂、三フッ化塩化エチレン樹脂、六フッ化エチレンプロピレン樹脂、フッ化ビニル樹脂、フッ化ビニリデン樹脂、二フッ化二塩化エチレン樹脂及びこれらの共重合体の中から１種あるいは２種以上を適宜選択するのが好ましいが、特に、四フッ化エチレン樹脂及びフッ化ビニリデン樹脂が好ましい。樹脂粒子の分子量は適宜選択することができ、特に制限されるものではない。
【００５２】
シリコーン樹脂粒子としては、例えば、オルガノポリシロキサン等のシリコーン樹脂、その他アクリル変性シリコーン樹脂、エポキシ変性シリコーン樹脂、アルキッド変性シリコーン樹脂、ポリエステル変性シリコーン樹脂、ウレタン変性シリコーン樹脂などが挙げられる。
【００５３】
ポリオレフィン粒子としては、例えば、ポリエチレン、ポリプロピレン及びそれらの共重合体などが挙げられる。
【００５４】
脂肪酸エステルとしては、例えば、ステアリン酸メチル、エチレングリコールモノステアレート、グリセリルトリ（１、２−オキシルステアート）などが挙げられる。
【００５５】
ワックス類としては、例えばポリエチレングリコール、メトキシポリエチレングリコールなどが挙げられる。
【００５６】
また、シリカ粒子やアルミナ粒子などの無機粒子を分散、添加することにより、電子写真感光体の表面層の面粗さが大きくなり、電子写真感光体表面に接するものに対して、接触点が少なくなり、結果的に電子写真感光体の表面層の潤滑性が増すことが知られている。すなわち、本発明における潤滑剤とは、潤滑性を付与する物質全般を表している。
【００５７】
以下、本発明を適用した好適な実施形態について実施例をもって説明するが、本発明の要旨を超えない限り、本発明が以下の実施例によって制限されるものではない。なお、表１〜１１に記載されている数値は、１０回の耐久のうちバンディング、ドラム傷による画像不良、及びドラムギア欠けのいずれかが発生した回数を示している。
【００５８】
以下、実施例に従って、本発明を詳細に説明する。なお、実施例及び比較例中に用いられる「部」は「質量部」を示す。
【実施例】
【００５９】
（実施例１）
まず、電子写真感光体は、以下に示すように作成した。
【００６０】
外径２４ｍｍ、長さ２４６ｍｍのアルミニウムシリンダーを支持体として、その上に以下の材料により構成される塗料を浸漬コーティング法で塗布し、１４５℃で３０分熱硬化することによって、膜厚が１５．０μｍの下引き層（導電性被覆膜）を形成した。
導電性顔料：酸化スズ・酸化アンチモンコート処理酸化チタン・・・１０部
抵抗調節用顔料：酸化チタン・・・１０部
結着樹脂：フェノール樹脂（プライオーフェンＪ３２５、大日本インキ化学工業（株）製）・・・１０部
レベリング剤：シリコーンオイル（ＳＨ２８ＰＡ、信越化学（株）製）・・・０．００１部
溶剤：メタノール／メトキシプロパノール＝１／１・・・２０部
【００６１】
次に、この上に共重合ポリアミド樹脂（アミランＣＭ−８０００、東レ（株）製）１０部、及び、メトキシメチル化６ナイロン樹脂（トレジンＥＦ−３０Ｔ、帝国化学（株）製）３０部をメタノール４００部及びｎ−ブタノール２００部の混合溶媒中に溶解した塗料を浸漬コーティング法で塗布し、９０℃で５分間熱風乾燥させ、膜厚が０．６μｍの中間層を得た。
【００６２】
次に、ＣｕＫαの特性Ｘ線回折におけるブラッグ角（２θ±０．２°）の７．４°及び２８．２°に強いピークを有するヒドロキシガリウムフタロシアニン結晶２部とポリビニルブチラール樹脂（エスレックＢＸ−１、積水化学工業（株）製）１部をシクロヘキサノン１２０部に添加し、直径１ｍｍのガラスビーズを用いたサンドミルで３時間分散し、これに酢酸エチル１２０部を加えて希釈して電荷発生層用塗工液を調製した。下引き層上に、この電荷発生層用塗工液を浸漬塗布し、１００℃で１０分間乾燥して、膜厚が０．１５μｍの電荷発生層を形成した。
【００６３】
図５に上記のヒドロキシガリウムフタロシアニン結晶の粉末Ｘ線回折パターンを示す。粉末Ｘ線回折の測定にはＣｕＫα線を用い、次の条件で行った。
【００６４】
使用測定機：マック・サイエンス社製、全自動Ｘ線回折装置ＭＸＰ１８
Ｘ線管球：Ｃｕ
管電圧：５０ＫＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｄｅｇ．
湾曲モノクロメーター使用
次に下記式（１）
【００６５】
【化１】
2005189763.tif 000002
【００６６】
で示される化合物を６．３部、下記式（２）
【００６７】
【化２】
2005189763.tif 000003
【００６８】
で示される化合物を０．７部、及び、ビスフェノールＺ型ポリカーボネート（ユーピロンＺ４００、三菱ガス化学（株）製）１０部をモノクロロベンゼン５０部、ジメトキシメタン２６部に溶解し調製した溶液を、上記電荷発生層上に浸漬コーティング法により塗布し１２０℃で３０分加熱乾燥して、膜厚が１５μｍの電荷輸送層を形成した。
この感光ドラム表面のヤング率Ｅは５．７ＧＰａであった。このとき、表面皮膜物性試験での圧子の押し込み深さは１μｍであった。
【００６９】
一方、本実施例の感光ドラムギアはハス歯を用い、ギアの基準ピッチ円の直径は２４ｍｍ、ギア歯数は４０歯（モジュール＝０．６０）、ギア材質はポリオキシメチレン（以下、ＰＯＭと称する。）であった。現像ローラもこのギア形状に合わせた形に改造した。この時の感光ドラムと現像ローラとの回転は、接触面において順方向であり、その周速差は１１０％であった。
【００７０】
評価は、上記のように感光ドラムギアのギア形状に合わせた形に現像ローラを改造したヒューレット・パッカード（株）製レーザージェット１２００を用いて、常温常湿（２３℃５５％）環境下において１枚間欠モードで３５００枚の耐久を１０回行なった。
【００７１】
本実施例においての結果は、１０回の耐久全て、バンディング、ドラム傷による画像不良、および、ドラムギア欠けは生じなかった。評価結果を表１に示す。
【００７２】
（実施例２）
感光ドラムギアのギア歯数を４３歯（モジュール＝０．５６）に代え、且つ実施例１と周速差が同等になるように現像ローラのギア形状を代えた以外は実施例１と全く同様の電子写真感光体ユニットを作製し、同様の評価を行なった。
【００７３】
本実施例においての結果は、１０回の耐久全て、バンディング、および、ドラムギア欠けは生じなかったものの、ドラム傷による画像不良が１回発生した。評価結果を表１に示す。
【００７４】
（実施例３）
感光ドラムギアのギア歯数を３８歯（モジュール＝０．６３）に代え、且つ実施例１と周速差が同等になるように現像ローラのギア形状を代えた以外は実施例１と全く同様の電子写真感光体ユニットを作製し、同様の評価を行なった。
【００７５】
本実施例においての結果は、１０回の耐久全てドラム傷による画像不良、および、ドラムギア欠けは生じなかったものの、バンディングが１回発生した。評価結果を表１に示す。
【００７６】
（比較例１）
感光ドラムギアのギア歯数を４５歯（モジュール＝０．５３）に代え、且つ実施例１と周速差が同等になるように現像ローラのギア形状を代えた以外は実施例１と全く同様の電子写真感光体ユニットを作製し、同様の評価を行なった。
【００７７】
本比較例においての結果は、１０回の耐久全てバンディング、および、ドラムギア欠けは生じなかったものの、ドラム傷による画像不良が２回発生した。評価結果を表１に示す。
【００７８】
（比較例２）
感光ドラムギアのギア歯数を３６歯（モジュール＝０．６７）に代え、且つ実施例１と周速差が同等になるように現像ローラのギア形状を代えた以外は実施例１と全く同様の電子写真感光体ユニットを作製し、同様の評価を行なった。
【００７９】
本比較例においての結果は、１０回の耐久全てドラム傷による画像不良、および、ドラムギア欠けは生じなかったものの、バンディングが２回発生した。評価結果を表１に示す。
【００８０】
【表１】
2005189763.tif 000004
【００８１】
（実施例４）
電荷輸送層を以下のように作成した感光ドラムを用いた以外は実施例１と全く同様の電子写真感光体ユニットを作製し、同様の評価を行なった。
【００８２】
電荷輸送層としては、上記式（１）で示される化合物を６．３部、上記式（２）で示される化合物を０．７部、及び、ビスフェノールＺ型ポリカーボネート（ユーピロンＺ４００、三菱ガス化学（株）製）５部をモノクロロベンゼン５０部、ジメトキシメタン２６部に溶解し、調製した溶液を、実施例１の電荷発生層上に浸漬コーティング法により塗布し、１２０℃で３０分加熱乾燥して、膜厚が１５μｍの電荷輸送層を形成した。
【００８３】
この感光ドラム表面のヤング率Ｅは４．７ＧＰａであった。
【００８４】
本実施例においての結果は、１０回の耐久全て、バンディング、ドラム傷による画像不良、および、ドラムギア欠けは生じなかった。評価結果を表２に示す。
【００８５】
（実施例５）
感光ドラムギアのギア歯数を４３歯（モジュール＝０．５６）に代え、且つ実施例４と周速差が同等になるように現像ローラのギア形状を代えた以外は実施例４と全く同様の電子写真感光体ユニットを作製し、同様の評価を行なった。
【００８６】
本実施例においての結果は、１０回の耐久全てバンディング、および、ドラムギア欠けは生じなかったものの、ドラム傷による画像不良が１回発生した。評価結果を表２に示す。
【００８７】
（実施例６）
感光ドラムギアのギア歯数を３８歯（モジュール＝０．６３）に代え、且つ実施例４と周速差が同等になるように現像ローラのギア形状を代えた以外は実施例４と全く同様の電子写真感光体ユニットを作製し、同様の評価を行なった。
【００８８】
本実施例においての結果は、１０回の耐久全てドラム傷による画像不良、および、ドラムギア欠けは生じなかったものの、バンディングが１回発生した。評価結果を表２に示す。
【００８９】
（比較例３）
感光ドラムギアのギア歯数を４５歯（モジュール＝０．５３）に代え、且つ実施例４と周速差が同等になるように現像ローラのギア形状を代えた以外は実施例４と全く同様の電子写真感光体ユニットを作製し、同様の評価を行なった。
【００９０】
本比較例においての結果は、１０回の耐久全てバンディング、および、ドラムギア欠けは生じなかったものの、ドラム傷による画像不良が２回発生した。評価結果を表２に示す。
【００９１】
（比較例４）
感光ドラムギアのギア歯数を３６歯（モジュール＝０．６７）に代え、且つ実施例４と周速差が同等になるように現像ローラのギア形状を代えた以外は実施例４と全く同様の電子写真感光体ユニットを作製し、同様の評価を行なった。
【００９２】
本比較例においての結果は、１０回の耐久全てドラム傷による画像不良、および、ドラムギア欠けは生じなかったものの、バンディングが１回発生した。評価結果を表２に示す。
【００９３】
【表２】
2005189763.tif 000005
【００９４】
（実施例７）
次に、実施例１の感光ドラムの電荷輸送層上に、更に保護層を設けた感光ドラムを用いた以外は実施例１と全く同様の電子写真感光体ユニットを作製し、同様の評価を行なった。
【００９５】
保護層としては、結着樹脂プレポリマー成分としてフェノール・アルデヒドレゾール樹脂のフェノール性水酸基数の１５％の割合で、下記式（３）
【００９６】
【化３】
2005189763.tif 000006
【００９７】
で示されるエポキシ化合物を付加させて得られたエポキシ変成フェノール樹脂を１０部及び、下記式（４）
【００９８】
【化４】
2005189763.tif 000007
【００９９】
で示される化合物電荷輸送物質７部を、溶剤としてのエチルアルコール４０部に溶解させて塗工溶液を作製し、前記電荷輸送層の上に浸漬塗布し、１４５℃で１時間加熱乾燥して膜厚３μｍの保護層を設けた。
【０１００】
この感光ドラム表面のヤング率Ｅは５．９ＧＰａであった。
【０１０１】
本実施例においての結果は、１０回の耐久全て、バンディング、ドラム傷による画像不良、および、ドラムギア欠けは生じなかった。評価結果を表３に示す。
【０１０２】
（実施例８）
感光ドラムギアのギア歯数を４３歯（モジュール＝０．５６）に代え、且つ実施例７と周速差が同等になるように現像ローラのギア形状を代えた以外は実施例７と全く同様の電子写真感光体ユニットを作製し、同様の評価を行なった。
【０１０３】
本実施例においての結果は、１０回の耐久全て、バンディング、ドラム傷による画像不良、および、ドラムギア欠けは生じなかった。評価結果を表３に示す。
【０１０４】
（実施例９）
感光ドラムギアのギア歯数を３８歯（モジュール＝０．６３）に代え、且つ実施例７と周速差が同等になるように現像ローラのギア形状を代えた以外は実施例７と全く同様の電子写真感光体ユニットを作製し、同様の評価を行なった。
【０１０５】
本実施例においての結果は、１０回の耐久全て、ドラム傷による画像不良、および、ドラムギア欠けは生じなかったものの、バンディングが１回発生した。評価結果を表３に示す。
【０１０６】
（比較例５）
感光ドラムギアのギア歯数を４５歯（モジュール＝０．５３）に代え、且つ実施例７と周速差が同等になるように現像ローラのギア形状を代えた以外は実施例７と全く同様の電子写真感光体ユニットを作製し、同様の評価を行なった。
【０１０７】
本比較例においての結果は、１０回の耐久全てバンディングは生じなかったものの、ドラム傷による画像不良及びドラムギア欠けがそれぞれ２回ずつ発生した。評価結果を表３に示す。
【０１０８】
（比較例６）
感光ドラムギアのギア歯数を３６歯（モジュール＝０．６７）に代え、且つ実施例７と周速差が同等になるように現像ローラのギア形状を代えた以外は実施例７と全く同様の電子写真感光体ユニットを作製し、同様の評価を行なった。
【０１０９】
本比較例においての結果は、１０回の耐久全てドラム傷による画像不良、および、ドラムギア欠けは生じなかったものの、バンディングが２回発生した。評価結果を表３に示す。
【０１１０】
【表３】
2005189763.tif 000008
【０１１１】
（実施例１０）
保護層を乾燥温度１４５℃から１５０℃に代えた以外は実施例７と同様に感光ドラムを作成した。
【０１１２】
この感光ドラム表面のヤング率Ｅは６．１ＧＰａであった。
【０１１３】
本実施例においての結果は、１０回の耐久全て、バンディング、ドラム傷による画像不良、および、ドラムギア欠けは生じなかった。評価結果を表４に示す。
【０１１４】
（実施例１１）
感光ドラムギアのギア歯数を４３歯（モジュール＝０．５６）に代え、且つ実施例１０と周速差が同等になるように現像ローラのギア形状を代えた以外は実施例１０と全く同様の電子写真感光体ユニットを作製し、同様の評価を行なった。
【０１１５】
本実施例においての結果は、１０回の耐久全てバンディング、および、ドラム傷による画像不良は生じなかったものの、ドラムギア欠けが１回発生した。評価結果を表４に示す。
【０１１６】
（実施例１２）
感光ドラムギアのギア歯数を３８歯（モジュール＝０．６３）に代え、且つ実施例１０と周速差が同等になるように現像ローラのギア形状を代えた以外は実施例１０と全く同様の電子写真感光体ユニットを作製し、同様の評価を行なった。
【０１１７】
本実施例においての結果は、１０回の耐久全てドラム傷による画像不良、および、ドラムギア欠けは生じなかったものの、バンディングが１回発生した。評価結果を表４に示す。
【０１１８】
（比較例７）
感光ドラムギアのギア歯数を４５歯（モジュール＝０．５３）に代え、且つ実施例１０と周速差が同等になるように現像ローラのギア形状を代えた以外は実施例１０と全く同様の電子写真感光体ユニットを作製し、同様の評価を行なった。
【０１１９】
本比較例においての結果は、１０回の耐久全てバンディングは生じなかったものの、ドラム傷による画像不良が１回、および、ドラムギア欠けが３回発生した。評価結果を表４に示す。
【０１２０】
（比較例８）
感光ドラムギアのギア歯数を３６歯（モジュール＝０．６７）に代え、且つ実施例１０と周速差が同等になるように現像ローラのギア形状を代えた以外は実施例１０と全く同様の電子写真感光体ユニットを作製し、同様の評価を行なった。
【０１２１】
本比較例においての結果は、１０回の耐久全てドラム傷による画像不良、および、ドラムギア欠けは生じなかったものの、バンディングが３回発生した。評価結果を表４に示す。
【０１２２】
【表４】
2005189763.tif 000009
【０１２３】
（実施例１３）
保護層の乾燥温度を１４５℃から１５５℃に代えた以外は実施例７と同様に感光ドラムを作成した。
【０１２４】
この感光ドラム表面のヤング率Ｅは６．４ＧＰａであった。
【０１２５】
本実施例においての結果は、１０回の耐久全て、バンディング、ドラム傷による画像不良、および、ドラムギア欠けは生じなかった。評価結果を表５に示す。
【０１２６】
（実施例１４）
感光ドラムギアのギア歯数を４３歯（モジュール＝０．５６）に代え、且つ実施例１３と周速差が同等になるように現像ローラのギア形状を代えた以外は実施例１３と全く同様の電子写真感光体ユニットを作製し、同様の評価を行なった。
【０１２７】
本実施例においての結果は、１０回の耐久全てバンディング、および、ドラム傷による画像不良は生じなかったものの、ドラムギア欠けが１回発生した。評価結果を表５に示す。
【０１２８】
（実施例１５）
感光ドラムギアのギア歯数を３８歯（モジュール＝０．６３）に代え、且つ実施例１３と周速差が同等になるように現像ローラのギア形状を代えた以外は実施例１３と全く同様の電子写真感光体ユニットを作製し、同様の評価を行なった。
【０１２９】
本実施例においての結果は、１０回の耐久全てドラム傷による画像不良、および、ドラムギア欠けは生じなかったものの、バンディングが１回発生した。評価結果を表５に示す。
【０１３０】
（比較例９）
感光ドラムギアのギア歯数を４５歯（モジュール＝０．５３）に代え、且つ実施例１３と周速差が同等になるように現像ローラのギア形状を代えた以外は実施例１３と全く同様の電子写真感光体ユニットを作製し、同様の評価を行なった。
【０１３１】
本比較例においての結果は、１０回の耐久全てバンディングは生じなかったものの、ドラム傷による画像不良が１回、および、ドラムギア欠けが３回発生した。評価結果を表５に示す。
【０１３２】
（比較例１０）
感光ドラムギアのギア歯数を３６歯（モジュール＝０．６７）に代え、且つ実施例１３と周速差が同等になるように現像ローラのギア形状を代えた以外は実施例１３と全く同様の電子写真感光体ユニットを作製し、同様の評価を行なった。
【０１３３】
本比較例においての結果は、１０回の耐久全てドラム傷による画像不良、および、ドラムギア欠けは生じなかったものの、バンディングが３回発生した。評価結果を表５に示す。
【０１３４】
【表５】
2005189763.tif 000010
【０１３５】
（実施例１６）
外径３０ｍｍ、長さ２６０．５ｍｍのアルミニウムシリンダーを支持体として用いた以外は、実施例１と全く同様の材料、製法にて電子写真感光体を作成した。
【０１３６】
この感光ドラム表面のヤング率Ｅは５．７ＧＰａであった。
【０１３７】
本実施例の感光ドラムギアはハス歯を用い、ギア歯数は５０歯（モジュール＝０．６０）、ギア材質はＰＯＭであった。現像ローラもこのギア形状に合わせた形に改造した。この時の感光ドラムと現像ローラとの回転は、接触面において順方向であり、その周速差は１１０％であった。
【０１３８】
評価は、上記のように感光ドラムギアのギア形状に合わせた形に現像ローラを改造したヒューレット・パッカード（株）製レーザージェットＩＩＩＳｉを用いて、常温常圧（２３℃、５５％）環境下において１枚間欠モードで５０００枚の耐久を１０回行なった。
【０１３９】
本実施例においての結果は、１０回の耐久全て、バンディング、ドラム傷の画像不良、および、ドラムギア欠けは生じなかった。評価結果を表６に示す。
【０１４０】
（実施例１７）
感光ドラムギアのギア歯数を５４歯（モジュール＝０．５６）に代え、且つ実施例１６と周速差が同等になるように現像ローラのギア形状を代えた以外は実施例１６と全く同様の電子写真感光体ユニットを作製し、同様の評価を行なった。
【０１４１】
本実施例においての結果は、１０回の耐久全て、バンディング、および、ドラムギア欠けは生じなかったものの、ドラム傷による画像不良が１回発生した。評価結果を表６に示す。
【０１４２】
（実施例１８）
感光ドラムギアのギア歯数を４７歯（モジュール＝０．６４）に代え、且つ実施例１６と周速差が同等になるように現像ローラのギア形状を代えた以外は実施例１６と全く同様の電子写真感光体ユニットを作製し、同様の評価を行なった。
【０１４３】
本実施例においての結果は、１０回の耐久全てドラム傷による画像不良、および、ドラムギア欠けは生じなかったものの、バンディングが１回発生した。評価結果を表６に示す。
【０１４４】
（比較例１１）
感光ドラムギアのギア歯数を５７歯（モジュール＝０．５３）に代え、且つ実施例１６と周速差が同等になるように現像ローラのギア形状を代えた以外は実施例１６と全く同様の電子写真感光体ユニットを作製し、同様の評価を行なった。
【０１４５】
本比較例においての結果は、１０回の耐久全てバンディング、および、ドラムギア欠けは生じなかったものの、ドラム傷による画像不良が２回発生した。評価結果を表６に示す。
【０１４６】
（比較例１２）
感光ドラムギアのギア歯数を４５歯（モジュール＝０．６７）に代え、且つ実施例１６と周速差が同等になるように現像ローラのギア形状を代えた以外は実施例１６と全く同様の電子写真感光体ユニットを作製し、同様の評価を行なった。
【０１４７】
本比較例においての結果は、１０回の耐久全てドラム傷による画像不良、および、ドラムギア欠けは生じなかったものの、バンディングが２回発生した。評価結果を表６に示す。
【０１４８】
【表６】
2005189763.tif 000011
【０１４９】
（実施例１９）
外径１６ｍｍ、長さ２４２．５ｍｍのアルミニウムシリンダーを支持体として用いた以外は、実施例１と全く同様の材料、製法にて電子写真感光体を作成した。
【０１５０】
この感光ドラム表面のヤング率Ｅは５．７ＧＰａであった。
【０１５１】
本実施例の感光ドラムギアはハス歯を用い、ギア歯数は２７歯（モジュール＝０．５９）、ギア材質はＰＯＭであった。現像ローラもこのギア形状に合わせた形に改造した。この時の感光ドラムと現像ローラとの回転は、接触面において順方向であり、その周速差は１０８％であった。
【０１５２】
評価は、上記のように感光ドラムギア形状に合わせた形に現像ローラを改造した沖データ（株）製Ｍｉｃｒｏｌｉｎｅ８Ｗを用いて、常温常湿（２３℃、５５％）環境下において１枚間欠モードで１０００枚の耐久を１０回行なった。
【０１５３】
本実施例においての結果は、１０回の耐久全て、バンディング、ドラム傷の画像不良、および、ドラムギア欠けは生じなかった。評価結果を表７に示す。
【０１５４】
（実施例２０）
感光ドラムギアのギア歯数を２９歯（モジュール＝０．５５）に代え、且つ実施例１９と周速差が同等になるように現像ローラのギア形状を代えた以外は実施例１９と全く同様の電子写真感光体ユニットを作製し、同様の評価を行なった。
【０１５５】
本実施例においての結果は、１０回の耐久全てバンディング、および、ドラムギア欠けは生じなかったものの、ドラム傷による画像不良が１回発生した。評価結果を表７に示す。
【０１５６】
（実施例２１）
感光ドラムギアのギア歯数を２５歯（モジュール＝０．６４）に代え、且つ実施例１９と周速差が同等になるように現像ローラのギア形状を代えた以外は実施例１９と全く同様の電子写真感光体ユニットを作製し、同様の評価を行なった。
【０１５７】
本実施例においての結果は、１０回の耐久全てドラム傷による画像不良、および、ドラムギア欠けは生じなかったものの、バンディングが１回発生した。評価結果を表７に示す。
【０１５８】
（比較例１３）
感光ドラムギアのギア歯数を３１歯（モジュール＝０．５２）に代え、且つ実施例１９と周速差が同等になるように現像ローラのギア形状を代えた以外は実施例１９と全く同様の電子写真感光体ユニットを作製し、同様の評価を行なった。
【０１５９】
本比較例においての結果は、１０回の耐久全てバンディング、および、ドラムギア欠けは生じなかったものの、ドラム傷による画像不良が２回発生した。評価結果を表７に示す。
【０１６０】
（比較例１４）
感光ドラムギアのギア歯数を２４歯（モジュール＝０．６７）に代え、且つ実施例１９と周速差が同等になるように現像ローラのギア形状を代えた以外は実施例１９と全く同様の電子写真感光体ユニットを作製し、同様の評価を行なった。
【０１６１】
本比較例においての結果は、１０回の耐久全てドラム傷による画像不良、および、ドラムギア欠けは生じなかったものの、バンディングが２回発生した。評価結果を表７に示す。
【０１６２】
【表７】
2005189763.tif 000012
【０１６３】
（実施例２２）
電荷輸送層を以下のように作成した感光ドラムを用いた以外は実施例１と全く同様の電子写真感光体ユニットを作製し、同様の評価を行なった。
【０１６４】
電荷輸送層としては、上記式（１）で示される化合物を６．３部、上記式（２）で示される化合物を０．７部、及び、ビスフェノールＺ型ポリカーボネート（ユーピロンＺ４００、三菱ガス化学（株）製）１０部、ポリテトラフルオロエチレン粒子（平均粒径０．１８μｍ）１部をモノクロロベンゼン５０部、ジメトキシメタン２６部に溶解し、調製した溶液を、実施例１の電荷発生層上に浸漬コーティング法により塗布し、１２０℃で３０分加熱乾燥して、膜厚が１５μｍの電荷輸送層を形成した。
【０１６５】
この感光ドラム表面のヤング率Ｅは５．３ＧＰａであった。
【０１６６】
本実施例においての結果は、１０回の耐久全て、バンディング、ドラム傷による画像不良、および、ドラムギア欠けは生じなかった。評価結果を表８に示す。
【０１６７】
（実施例２３）
感光ドラムギアのギア歯数を４３歯（モジュール＝０．５６）に代え、且つ実施例２２と周速差が同等になるように現像ローラのギア形状を代えた以外は実施例２２と全く同様の電子写真感光体ユニットを作製し、同様の評価を行なった。
【０１６８】
本実施例においての結果は、１０回の耐久全て、バンディング、ドラム傷による画像不良、および、ドラムギア欠けは生じなかった。評価結果を表８に示す。
【０１６９】
（実施例２４）
感光ドラムギアのギア歯数を３８歯（モジュール＝０．６３）に代え、且つ実施例２２と周速差が同等になるように現像ローラのギア形状を代えた以外は実施例２２と全く同様の電子写真感光体ユニットを作製し、同様の評価を行なった。
【０１７０】
本実施例においての結果は、１０回の耐久全て、バンディング、ドラム傷による画像不良、および、ドラムギア欠けは生じなかった。評価結果を表８に示す。
【０１７１】
（比較例１５）
感光ドラムギアのギア歯数を４５歯（モジュール＝０．５３）に代え、且つ実施例２２と周速差が同等になるように現像ローラのギア形状を代えた以外は実施例２２と全く同様の電子写真感光体ユニットを作製し、同様の評価を行なった。
【０１７２】
本比較例においての結果は、１０回の耐久全て、バンディング、および、ドラムギア欠けは生じなかったものの、ドラム傷による画像不良が２回発生した。評価結果を表８に示す。
【０１７３】
（比較例１６）
感光ドラムギアのギア歯数を３６歯（モジュール＝０．６７）に代え、且つ実施例２２と周速差が同等になるように現像ローラのギア形状を代えた以外は実施例２２と全く同様の電子写真感光体ユニットを作製し、同様の評価を行なった。
【０１７４】
本比較例においての結果は、１０回の耐久全てドラム傷による画像不良、および、ドラムギア欠けは生じなかったものの、バンディングが２回発生した。評価結果を表８に示す。
【０１７５】
【表８】
2005189763.tif 000013
【０１７６】
（実施例２５）
電荷輸送層上に保護層を以下のように作成した感光ドラムを用いた以外は実施例７と全く同様の電子写真感光体ユニットを作製し、同様の評価を行なった。
【０１７７】
保護層としては、平均粒径０．０２μｍのアンチモンドープ酸化スズ粒子（商品名：Ｔ−１、三菱マテリアル（株）製）１００部を下記式（５）
【０１７８】
【化５】
2005189763.tif 000014
【０１７９】
で示されるフッ素原子含有化合物（商品名：ＬＳ−１０９０、信越シリコーン（株）製）７部で表面処理した処理済み酸化スズ２０部、および、メチルハイドロジェンシリコンオイル（商品名：ＫＦ９９、信越シリコーン（株）製）で表面処理した（２０％）アンチモンドープ酸化スズ粒子３０部、エチルアルコール１５０部を、サンドミルにて、６６時間かけて分散を行ない、更に、ポリテトラフルオロエチレン粒子（平均粒径０．１８μｍ）１７部を加えて２時間分散を行なった。その後、結着樹脂プレポリマー成分としてフェノール・アルデヒドレゾール樹脂のフェノール性水酸基数の１５％の割合で、上記式（３）で示されるエポキシ化合物を付加させて得られたエポキシ変成フェノール樹脂を１０部及び、上記式（４）で示される電荷輸送物質２部を、溶剤としてのエチルアルコール４０部に溶解させて塗工溶液を作製し、前記電荷輸送層の上に浸漬コーティング法により塗布し、１５５℃で１時間熱風乾燥して膜厚３μｍの保護層を設けた。
【０１８０】
この感光ドラム表面のヤング率Ｅは６．２ＧＰａであった。
【０１８１】
本実施例においての結果は、１０回の耐久全て、バンディング、ドラム傷の画像不良、および、ドラムギア欠けは生じなかった。評価結果を表９に示す。
【０１８２】
（実施例２６）
感光ドラムギアのギア歯数を４３歯（モジュール＝０．５６）に代え、且つ実施例２５と周速差が同等になるように現像ローラのギア形状を代えた以外は実施例２５と全く同様の電子写真感光体ユニットを作製し、同様の評価を行なった。
【０１８３】
本実施例においての結果は、１０回の耐久全てバンディング、および、ドラム傷による画像不良は生じなかったが、ドラムギア欠けが１回発生した。評価結果を表９に示す。
【０１８４】
（実施例２７）
感光ドラムギアのギア歯数を３８歯（モジュール＝０．６３）に代え、且つ実施例２５と周速差が同等になるように現像ローラのギア形状を代えた以外は実施例２５と全く同様の電子写真感光体ユニットを作製し、同様の評価を行なった。
【０１８５】
本実施例においての結果は、１０回の耐久全てバンディング、ドラム傷による画像不良、および、ドラムギア欠けは生じなかった。評価結果を表９に示す。
【０１８６】
（比較例１７）
感光ドラムギアのギア歯数を４５歯（モジュール＝０．５３）に代え、且つ実施例２５と周速差が同等になるように現像ローラのギア形状を代えた以外は実施例２５と全く同様の電子写真感光体ユニットを作製し、同様の評価を行なった。
【０１８７】
本比較例においての結果は、１０回の耐久全て、バンディングは生じなかったものの、ドラム傷による画像不良が１回、および、ドラムギア欠けが３回発生した。評価結果を表９に示す。
【０１８８】
（比較例１８）
感光ドラムギアのギア歯数を３６歯（モジュール＝０．６７）に代え、且つ実施例２５と周速差が同等になるように現像ローラのギア形状を代えた以外は実施例２５と全く同様の電子写真感光体ユニットを作製し、同様の評価を行なった。
【０１８９】
本比較例においての結果は、１０回の耐久全てドラム傷による画像不良、および、ドラムギア欠けは生じなかったものの、バンディングが２回発生した。評価結果を表９に示す。
【０１９０】
【表９】
2005189763.tif 000015
【０１９１】
（比較例１９）
実施例１の感光ドラムにおいて、電荷輸送層を以下のように作成した感光ドラムを用いた以外は実施例１と全く同様の電子写真感光体ユニットを作製し、同様の評価を行なった。
【０１９２】
電荷輸送層としては、上記式（１）で示される化合物を６．３部、上記式（２）で示される化合物を０．７部、及び、ビスフェノールＺ型ポリカーボネート（ユーピロンＺ２００、三菱ガス化学（株）製）５部をモノクロロベンゼン５０部、ジメトキシメタン２６部に溶解し、調製した溶液を、実施例１の電荷発生層上に浸漬コーティング法により塗布し、１２０℃で３０分加熱乾燥して、膜厚が１５μｍの電荷輸送層を形成した。
【０１９３】
この感光ドラム表面のヤング率Ｅは４．３ＧＰａであった。
【０１９４】
本比較例においての結果は、１０回の耐久全てバンディング、および、ドラムギア欠けは生じなかったものの、ドラム傷が５回発生した。評価結果を表１０に示す。
【０１９５】
【表１０】
2005189763.tif 000016
【０１９６】
（比較例２０）
電荷輸送層上に保護層を以下のように作成した感光ドラムを用いた以外は実施例７と全く同様の電子写真感光体ユニットを作製し、同様の評価を行なった。
【０１９７】
保護層としては、結着樹脂プレポリマー成分としてフェノール・アルデヒドレゾール樹脂のフェノール性水酸基数の１５％の割合で、上記式（３）で示されるエポキシ化合物を付加させて得られたエポキシ変成フェノール樹脂を１０部及び、上記式（４）で示される化合物電荷輸送物質２部を、溶剤としてのエチルアルコール４０部に溶解させて塗工溶液を作製し、前記電荷輸送層の上に浸漬コーティング法により塗布し、１５５℃で１時間加熱乾燥して膜厚３μｍの保護層を設けた。
【０１９８】
この感光ドラム表面のヤング率Ｅは６．７ＧＰａであった。
【０１９９】
本比較例においての結果は、１０回の耐久全てバンディング、および、ドラム傷による画像不良は生じなかったものの、ドラムギア欠けが３回発生した。評価結果を表１１に示す。
【０２００】
【表１１】
2005189763.tif 000017
【図面の簡単な説明】
【０２０１】
【図１】駆動ギア、感光ドラムギア、及び現像ローラギアの位置関係を示す概略構成図。
【図２】本発明に用いられる表面皮膜物性試験の測定方法を示す説明図。
【図３】表面皮膜物性試験の結果の一例を示すグラフ。
【図４】本発明の電子写真感光体を有するプロセスカートリッジを有する電子写真装置の概略構成の例を示す図。
【図５】実施例に記載した本発明の電子写真感光体に用いたヒドロキシガリウムフタロシアニン結晶のＸ線解析パターン。
【符号の説明】
【０２０２】
１  駆動源
２  軸
３  駆動ギア
４  感光ドラムギア
５  電子写真感光体（感光ドラム）
６  現像ローラギア
７  軸
８  現像剤担持体（現像ローラ）
９  電子写真感光体（感光ドラム）
１０  電子写真感光体置き台
１１  圧子
１２  移動式テーブル
１３  顕微鏡位置
１４  電子写真感光体（感光ドラム）
１５  軸
１６  帯電手段
１７  像露光光
１８  現像手段
１９  転写手段
２０  転写材
２１  定着手段
２２  クリーニング手段
２３  前露光光
２４  プロセスカートリッジ
２５  案内手段
２６  現像剤担持体（現像ローラ）
【図１】
2005189763.tif 000018
【図２】
2005189763.tif 000019
【図３】
2005189763.tif 000020
【図４】
2005189763.tif 000021
【図５】
2005189763.tif 000022